СПОСОБ ОБРАБОТКИ МИКРОПОРИСТОЙ МЕМБРАНЫ

1. Способ обработки поверхности микропористой мембраны, содержащей полиолефиновую полимерную матрицу, мелкодисперсный по существу нерастворимый в воде неорганический наполнитель в виде частиц, распределенный по матрице, и сеть взаимосвязанных пор, сообщающихся по всей микропористой мембране, способ включает
контактирование по меньшей мере одной поверхности мембраны с обрабатывающим составом, содержащим:
акриловый полимер, полученный из смеси виниловых мономеров, содержащей: (i) мономер (мет)акриловой кислоты и (ii) акриловый мономер, содержащий силановые функциональные группы; и
основание, в котором акриловый полимер находится в контакте с наполнителем, присутствующим в матрице; и
(2) подвергание мембраны со стадии (1) воздействию условий, достаточных для протекания реакции конденсации между наполнителем и акриловым полимером.
2. Способ по п. 1, в котором смесь виниловых мономеров дополнительно содержит (iii) N-винилпирролидон.
3. Способ по п. 1, в котором акриловый мономер, содержащий силановые функциональные группы, составляет 10-80 мас.% виниловых мономеров.
4. Способ по п. 1, в котором мономер (мет)акриловой кислоты составляет 2-20 мас.% виниловых мономеров.
5. Способ по п. 2, в котором N-винилпирролидон составляет 1-60 мас.% виниловых мономеров.
6. Способ по п. 1, в котором основание содержит амин.
7. Способ по п. 1, в котором основание имеет давление паров≥1 Па при 20°C, и/или основание обеспечивают в достаточном количестве для того, чтобы достичь 100%-300% нейтрализации мономера (мет)акриловой кислоты.
8. Способ по п. 6, в котором амин содержит третичный амин.
9. Способ по п. 1, в котором обрабатывающий состав дополнительно содержит (c) гидрофильный полимер, отличающийся от акрилового полимера.
10. Способ по п. 1, в котором обрабатывающий состав дополнительно содержит (d) аминосилан.
11. Способ по п. 9, в котором гидрофильный полимер содержит полисахарид, полиоксазолин, поливинилпирролидон, полиэтиленимин или их некоторую комбинацию.
12. Способ по п. 1, в котором акриловый полимер имеет средневесовую молекулярную массу (Mw) вплоть до 35000.
13. Способ по п. 1, в котором наполнитель выбран из группы, состоящей из кремнезема, глинозема, оксида кальция, оксида цинка, оксида магния, оксида титана, оксида циркония, а также их смесей.
14. Способ по п. 1, в котором наполнитель содержит кремнезем.
15. Способ по п. 1, в котором обрабатывающий состав представляет собой водную композицию.
16. Способ по п. 15, в котором обрабатывающий состав имеет значение pH > 7.
17. Способ по п. 1, в котором условия, достаточные для протекания реакции конденсации, включают сушку мембраны.
18. Способ по п. 17, в котором сушку проводят при температуре 20-145°C.
19. Способ по п. 1, в котором условия, достаточные для протекания реакции конденсации, включают промывку мембраны нейтральной водой.
20. Способ по п. 1, дополнительно содержащий контактирование по меньшей мере одной поверхности мембраны с гидрофильным полимером перед контактированием по меньшей мере одной поверхности мембраны с обрабатывающим составом.
21. Способ по п. 20, в котором гидрофильный полимер содержит полисахарид, полиоксазолин, поливинилпирролидон, полиэтиленимин или их некоторую комбинацию.
22. Способ по п. 1, в котором основание включают в количестве, достаточном для того, чтобы достичь по меньшей мере 75% нейтрализации мономера (мет)акриловой кислоты.
23. Обработанная микропористая мембрана, получаемая способом по п. 1.
24. Мембрана по п. 23, в которой мембрана, приводимая в контакт с обрабатывающим составом, имеет форму листа.
25. Мембрана по п. 23, в которой мембрана, приводимая в контакт с обрабатывающим составом, является компонентом устройства разделения.
26. Водный обрабатывающий состав, содержащий
акриловый полимер, полученный из смеси виниловых мономеров, содержащей: (i) мономер (мет)акриловой кислоты и (ii) акриловый мономер, содержащий силановые функциональные группы;
основание;
гидрофильный полимер, отличающийся от акрилового полимера; и
необязательно (d) аминосилан.
27. Состав по п. 26, в котором
акриловый полимер составляет 2-10 мас.% обрабатывающего состава;
основание содержит амин и присутствует в достаточном количестве для того, чтобы достичь 100-300% нейтрализации мономера (мет)акриловой кислоты;
гидрофильный полимер составляет 1-10 мас.% обрабатывающего состава; и
аминосилан составляет 0,2-1,5 мас.% обрабатывающего состава.
28. Состав по п. 26, в котором смесь виниловых мономеров дополнительно содержит (iii) N-винилпирролидон.